СПОСОБ ПОЛУЧЕНИЯ ТЕРМОЭЛЕКТРИЧЕСКИХ МАТЕРИАЛОВ НА ОСНОВЕ ТЕЛЛУРИДОВ ВИСМУТА И СУРЬМЫ

1. Способ получения термоэлектрических материалов на основе теллуридов висмута и сурьмы, заключающийся в последовательных навеске сплавов, перемешивании, выращивании кристаллов и резке образцов, отличающийся тем, что после навески сплавов осуществляют вакуумирование ампул, выращивание кристаллов осуществляют с применением высокочастотного нагрева, а после выращивания кристаллов осуществляют приготовление порошка, брикетирование, отжиг и экструзию.
2. Способ по п.1, отличающийся тем, что выращивание кристаллов осуществляют методом вертикальной зонной перекристаллизации.
3. Способ по п.1, отличающийся тем, что выращенные кристаллы размалывают в порошок определенной зернистости, обеспечивающей анизотропию свойств каждой частицы.
4. Способ по п.1, отличающийся тем, что высокочастотный нагрев осуществляют на частоте 1,76 МГц.
5. Способ по п.1, отличающийся тем, что создают температурный градиент в области расплава.
6. Способ по п.1, отличающийся тем, что снимают концентрационное переохлаждение вещества.
7. Способ по п.1, отличающийся тем, что перемешивают вещество в расплаве.
8. Способ по п.1, отличающийся тем, что выравнивают высоту расплавленной зоны переплавляемого материала.
9. Способ по п.1, отличающийся тем, что регулируют скорость потока охлаждающего газа.
10. Способ по п.1, отличающийся тем, что осуществляют горячую экструзию.
11. Способ по п.1, отличающийся тем, что обеспечивают анизотропию свойств материала путем предварительного выращивания кристаллов с явно выраженной направленностью кристаллографических осей.
12. Способ по п.10, отличающийся тем, что осуществляют однонаправленную ориентацию кристаллографических осей кристаллов вещества путем выполнения экструзии.
13. Способ по п.1, отличающийся тем, что осуществляют механическую резку образцов.
14. Способ по п.1, отличающийся тем, что после резки образцов выполняют комплексные измерения.
15. Способ по п.1, отличающийся тем, что скорость выращивания кристаллов устанавливают 2,5-3 см/ч.